(57)【要約】【課題】  電極面内での温度分布のバラツキを抑制することのできる蓄電装置用電極を提供する。【解決手段】  イオン伝導層（１４）を介して積層された複数の電極を有する蓄電装置に用いられる電極（１）であって、集電体（１１）と、集電体上に形成され、少なくとも活物質を含む電極層（１２、１３）とを有し、該電極のうち放熱性が他の領域よりも低い領域における電流密度が、上記他の領域における電流密度よりも低くなるように、電極層の構成（例えば、活物質の量）を電極層中の位置に応じて異ならせる。【選択図】  図２
2008078109.tif 000002
【特許請求の範囲】
【請求項１】
イオン伝導層を介して積層された複数の電極を有する蓄電装置に用いられる電極であって、
集電体と、
該集電体上に形成され、少なくとも活物質を含む電極層とを有し、
該電極のうち放熱性が他の領域よりも低い領域における電流密度が、前記他の領域における電流密度よりも低くなるように、前記電極層の構成が前記電極層中の位置に応じて異なることを特徴とする蓄電装置用電極。
【請求項２】
前記電極層中の活物質の量が、前記電極層中の位置に応じて異なることを特徴とする請求項１に記載の蓄電装置用電極。
【請求項３】
該電極の中心部側における前記電極層中の活物質の量が、該電極の端部側における前記電極層中の活物質の量よりも少ないことを特徴とする請求項２に記載の蓄電装置用電極。
【請求項４】
前記電極層のうち、該電極の中心部側に位置する領域の厚さが、該電極の端部側に位置する領域の厚さよりも薄いことを特徴とする請求項３に記載の蓄電装置用電極。
【請求項５】
前記電極層の厚さが、該電極の端部側から中心部側に向かって、連続的又は段階的に減少していることを特徴とする請求項４に記載の蓄電装置用電極。
【請求項６】
前記電極層中の活物質の密度が略等しいことを特徴とする請求項４又は５に記載の蓄電装置用電極。
【請求項７】
該電極の中心部側における前記電極層中の活物質の密度が、該電極の端部側における前記電極層中の活物質の密度よりも低いことを特徴とする請求項３に記載の蓄電装置用電極。
【請求項８】
前記活物質の密度が、該電極の端部側から中心部側に向かって、連続的又は段階的に減少していることを特徴とする請求項７に記載の蓄電装置用電極。
【請求項９】
前記電極層の厚さが略等しいことを特徴とする請求項７又は８に記載の蓄電装置用電極。
【請求項１０】
前記電極層中の活物質の粒径が、前記電極層中の位置に応じて異なることを特徴とする請求項１に記載の蓄電装置用電極。
【請求項１１】
該電極の中心部側における前記電極層中の活物質の粒径が、該電極の端部側における前記電極層中の活物質の粒径よりも大きいことを特徴とする請求項１０に記載の蓄電装置用電極。
【請求項１２】
前記電極層は、導電剤を含んでおり、
前記電極層中の導電剤の密度が、前記電極層中の位置に応じて異なることを特徴とする請求項１に記載の蓄電装置用電極。
【請求項１３】
該電極の中心部側における前記電極層中の導電剤の密度が、該電極の端部側における前記電極層中の導電剤の密度よりも低いことを特徴とする請求項１２に記載の蓄電装置用電極。
【請求項１４】
前記電極層は、固体電解質を含んでおり、
前記電極層中の固体電解質の密度が、前記電極層中の位置に応じて異なることを特徴とする請求項１に記載の蓄電装置用電極。
【請求項１５】
該電極の中心部側における前記電極層中の固体電解質の密度が、該電極の端部側における前記電極層中の固体電解質の密度よりも低いことを特徴とする請求項１４に記載の蓄電装置用電極。
【請求項１６】
前記電極層は、互いに異なる材料で形成された複数の固体電解質を含んでおり、
前記電極層中における前記複数の固体電解質の混合比が、前記電極層中の位置に応じて異なることを特徴とする請求項１に記載の蓄電装置用電極。
【請求項１７】
前記複数の固体電解質は、互いに異なるイオン伝導度を有することを特徴とする請求項１６に記載の蓄電装置用電極。
【請求項１８】
請求項１から１７のいずれか１つに記載の蓄電装置用電極を、正極及び負極の少なくとも一方として用いたことを特徴とする蓄電装置。
【請求項１９】
請求項４から６のいずれか１つに記載の蓄電装置用電極と、
該蓄電装置用電極に接触するイオン伝導層とを有し、
前記イオン伝導層のうち、前記蓄電装置用電極の中心部側に対応した領域の厚さが、前記蓄電装置用電極の端部側に対応した領域の厚さよりも厚いことを特徴とする蓄電装置。
【請求項２０】
複数のイオン伝導層を有し、これらのイオン伝導層が複数の電極を介して積層された蓄電装置であって、
前記各電極は、集電体と、該集電体上に形成され、少なくとも活物質を含む電極層とを有しており、
該蓄電装置の積層方向において放熱性が他の位置よりも低い位置に配置された第１の電極の抵抗値が、前記他の位置に配置された第２の電極の抵抗値よりも大きくなるように、前記第１及び第２の電極における電極層の構成が互いに異なることを特徴とする蓄電装置。
【請求項２１】
前記第１の電極における電極層中の活物質の粒径が、前記第２の電極における電極層中の活物質の粒径よりも大きいことを特徴とする請求項２０に記載の蓄電装置。
【請求項２２】
前記各電極の電極層は、導電剤を含んでおり、
前記第１の電極における電極層中の導電剤の密度が、前記第２の電極における電極層中の導電剤の密度よりも低いことを特徴とする請求項１に記載の蓄電装置。
【請求項２３】
前記各電極の電極層は、固体電解質を含んでおり、
前記第１の電極における電極層中の固体電解質の密度が、前記第２の電極における電極層中の固体電解質の密度よりも低いことを特徴とする請求項２０に記載の蓄電装置。
【請求項２４】
前記各電極の電極層は、固体電解質を含んでおり、
前記第１及び第２の電極における電極層中の固体電解質の材料が、互いに異なることを特徴とする請求項２０に記載の蓄電装置。
【請求項２５】
前記各電極の電極層は、互いに異なる材料で形成された複数の固体電解質を含んでおり、
前記第１及び第２の電極の電極層中における前記複数の固体電解質の混合比が互いに異なることを特徴とする請求項２０に記載の蓄電装置。
【請求項２６】
前記第１の電極における電極層のイオン伝導度が、前記第２の電極における電極層のイオン伝導度よりも小さいことを特徴とする請求項２３から２５のいずれか１つに記載の蓄電装置。
【請求項２７】
前記第１の電極は、該蓄電装置の積層方向における中心層側に位置し、
前記第２の電極は、前記第１の電極に対して外層側に位置していることを特徴とする請求項２０から２６のいずれか１つに記載の蓄電装置。
【発明の詳細な説明】
【技術分野】
【０００１】
本発明は、二次電池やキャパシタ等の蓄電装置に用いられる蓄電装置用電極および、この蓄電装置用電極を備えた蓄電装置に関するものである。
【背景技術】
【０００２】
二次電池は、ノートパソコンや携帯電話等の携帯型電子機器の電源として広く使用されており、電気自動車等の動力用電源としても用いられている。そして、電池性能の劣化を抑制するために、様々な提案がなされている（例えば、特許文献１〜７参照）。
【０００３】
ここで、特許文献１に記載の二次電池用電極では、二次電池内の温度変化による熱応力を緩和するために、基体としての集電体上に、電極層としての複数の微小セルを形成している。
【０００４】
また、特許文献１では、集電体上に形成された複数の微小セルにおける導電剤の量を異ならせることで、二次電池用電極上の温度分布を均一にさせたものが記載されている。具体的には、集電体の中心部に位置する微小セルにおける導電剤の含有量を最も少なくし、集電体の端部に位置する微小セルにおける導電剤の含有量を最も大きくしている。
【特許文献１】特開２００５−１１６６０号公報（図１，２，１１等）
【特許文献２】特開２００５−２０９４１１号公報
【特許文献３】特開２０００−９０９８０号公報
【特許文献４】特開２００１−１５１４６号公報
【特許文献５】特開２００６−１２７０３号公報
【特許文献６】特開２０００−１９５５５６号公報
【特許文献７】特開２００５−１７４６９１号公報
【発明の開示】
【発明が解決しようとする課題】
【０００５】
しかしながら、特許文献１に記載の二次電池用電極では、集電体の表面において、微小セルが形成された領域と、微小セルが形成されていない領域とが存在する。このような構成では、微小セルが形成されていない領域において電流が流れないために、二次電池のエネルギ効率が低下してしまう。
【０００６】
また、各微小セルの面積は、集電体の面積に比べて極めて小さいため、二次電池用電極の製造工程や、二次電池用電極を備えた二次電池の配置等において、微小セルが集電体から剥がれやすくなってしまう。ここで、集電体上に複数の微小セルを形成した場合には、この二次電池用電極を曲げやすくなるものの、二次電池用電極を屈曲させた際の応力によって微小セルが集電体の表面から剥がれやすくなってしまう。
【０００７】
一方、導電剤の量を異ならせることによって各微小セルの抵抗値を異ならせた構成においては、各微小セル内での抵抗値は一定である。このため、各微小セルが形成された領域内において温度変化が生じる場合には、この温度変化のバラツキを抑制することはできない。
【０００８】
また、各微小セル中の導電剤の量を異ならせても、各微小セル中の活物質の量が略等しい場合には、二次電池の充放電時に使用されない活物質が存在してしまう。すなわち、導電剤の量が少ない微小セルでは、この微小セル中に含まれるすべての活物質が二次電池の充放電に用いられないことがある。ここで、活物質の材料は比較的高価であるため、二次電池の充放電に用いられない活物質が存在する場合には、二次電池用電極のコストアップとなってしまう。
【０００９】
そこで、本発明の主な目的は、電極層が集電体から剥がれ易くなるのを抑制するとともに、電極面内での温度分布のバラツキを抑制することのできる蓄電装置用電極及び、これを備えた蓄電装置を提供することにある。
【課題を解決するための手段】
【００１０】
本発明は、イオン伝導層を介して積層された複数の電極を有する蓄電装置に用いられる電極であって、集電体と、集電体上に形成され、少なくとも活物質を含む電極層とを有し、該電極のうち放熱性が他の領域よりも低い領域における電流密度が、上記他の領域における電流密度よりも低くなるように、電極層の構成を電極層中の位置に応じて異ならせることを特徴とする。
【００１１】
ここで、電極層中の活物質の量を、電極層中の位置に応じて異ならせることができる。例えば、電極の中心部側における電極層中の活物質の量を、電極の端部側における電極層中の活物質の量よりも少なくすることができる。また、複数の電極を積層した構成においては、各電極面内で互いに直交する２つの方向（例えば、後述の実施例におけるＸ方向およびＹ方向）において、中心部側における電極層中の活物質の量を、端部側における電極層中の活物質の量よりも少なくすることができる。
【００１２】
具体的には、電極層のうち、電極の中心部側に位置する領域の厚さを、電極の端部側に位置する領域の厚さよりも薄くすることができる。ここで、電極層の厚さを、電極の端部側から中心部側に向かって、連続的又は段階的に減少させることができる。そして、電極層中の活物質の密度を略等しくすることができる。
【００１３】
また、電極の中心部側における電極層中の活物質の密度を、電極の端部側における電極層中の活物質の密度よりも低くすることができる。ここで、活物質の密度を、電極の端部側から中心部側に向かって、連続的又は段階的に減少させることができる。そして、電極層の厚さを略等しくすることができる。
【００１４】
さらに、電極層中の活物質の粒径を、電極層中の位置に応じて異ならせることができる。例えば、電極の中心部側における電極層中の活物質の粒径を、電極の端部側における電極層中の活物質の粒径よりも大きくすることができる。また、電極層が導電剤を含んでいる場合には、電極層中の導電剤の密度を、電極層中の位置に応じて異ならせることができる。
【００１５】
また、電極層が固体電解質を含んでいる場合には、電極層中の固体電解質の密度を、電極層中の位置に応じて異ならせることができる。さらに、電極層が、互いに異なる材料で形成された複数の固体電解質を含んでいる場合には、電極層中における複数の固体電解質の混合比を、電極層中の位置に応じて異ならせることができる。
【００１６】
一方、本発明の蓄電装置は、上述した蓄電装置用電極を、正極及び負極の少なくとも一方として用いることを特徴とする。
【００１７】
ここで、上述した、異なる厚さの電極層を有する蓄電装置用電極を用いる場合においては、この蓄電装置用電極に接触するイオン伝導層のうち、蓄電装置用電極の中心部側に対応した領域の厚さを、蓄電装置用電極の端部側に対応した領域の厚さよりも厚くすることができる。なお、イオン伝導層として、好ましくは、高分子固体電解質又は無機固体電解質を用いることができる。
【００１８】
また、本発明は、イオン伝導層を介して積層された複数の電極を有する蓄電装置であって、各電極は、集電体と、集電体上に形成され、活物質を含む電極層とを有しており、中心層側及び外層側に位置する電極における電流密度が、他の位置の電極における電流密度よりも低くなるように、複数の電極における活物質の量が互いに異なることを特徴とする。
【００１９】
ここで、各電極において、放熱性が他の領域よりも低い領域における電流密度が、他の領域における電流密度よりも低くなるように、活物質の量を電極層中の位置に応じて異ならせることができる。
【００２０】
なお、イオン伝導層を介して積層された複数の電極を有する蓄電装置に用いられる電極において、集電体と、集電体上に形成され、活物質を含む電極層とを有し、該電極のうち放熱性が他の領域よりも低い領域における電流密度が、上記他の領域における電流密度よりも低くなるように、活物質の材料又は、活物質を構成する複数の材料の混合比（体積比又は重量比）を、電極層中の位置に応じて異ならせることができる。
【００２１】
また、本発明は、複数のイオン伝導層を有し、これらのイオン伝導層が複数の電極を介して積層された蓄電装置であって、各電極は、集電体と、該集電体上に形成され、少なくとも活物質を含む電極層とを有しており、蓄電装置の積層方向において放熱性が他の位置よりも低い位置（例えば、積層方向における中心層側）に配置された第１の電極の抵抗値が、他の位置に配置された第２の電極の抵抗値よりも大きくなるように、第１及び第２の電極における電極層の構成が互いに異なることを特徴とする。
【００２２】
ここで、第１の電極における電極層中の活物質の粒径を、第２の電極における電極層中の活物質の粒径よりも大きくすることができる。また、各電極の電極層が、導電剤を含んでいる場合には、第１の電極における電極層中の導電剤の密度を、第２の電極における電極層中の導電剤の密度よりも低くすることができる。
【００２３】
さらに、各電極の電極層が、固体電解質を含んでいる場合には、第１の電極における電極層中の固体電解質の密度を、第２の電極における電極層中の固体電解質の密度よりも低くしたり、第１及び第２の電極における電極層中の固体電解質の材料を、互いに異ならせたりすることができる。また、各電極の電極層が、互いに異なる材料で形成された複数の固体電解質を含んでいる場合には、第１及び第２の電極の電極層中における複数の固体電解質の混合比を互いに異ならせることができる。この場合には、第１の電極の電極層におけるイオン伝導度を、第２の電極の電極層におけるイオン伝導度よりも小さくする。
【発明の効果】
【００２４】
本発明によれば、電極層の構成（具体的には、活物質の量等）を異ならせて、放熱性が他の領域よりも低い領域における電流密度を、他の領域における電流密度よりも低くすることにより、電極面内での温度分布のバラツキを抑制することができる。
【００２５】
また、電極層中の活物質の量を異ならせることによって、温度分布のバラツキを抑制しているため、特許文献１のように小型（小面積）の電極層（微小セル）を用いなくてもよい。すなわち、本発明では、集電体に対する電極層の形成面積を増加させることができるため、蓄電装置のエネルギ効率を向上させたり、電極層が集電体から剥がれ易くなるのを抑制したりすることができる。
【発明を実施するための最良の形態】
【００２６】
以下、本発明の実施例について説明する。
【実施例１】
【００２７】
本発明の実施例１である蓄電装置としてのバイポーラ型電池について、図１及び図２を用いて説明する。図１は、本実施例のバイポーラ型電池に用いられるバイポーラ電極の正面図と、バイポーラ電極上の位置と電極層の厚さとの関係を示す図である。また、図２は、バイポーラ電極が積層された構造を有するバイポーラ型電池（一部）の側面図である。
【００２８】
ここで、バイポーラ電極は、集電体の一方の面に正極層が形成され、他方の面に負極層が形成されたものである。そして、図１では、バイポーラ電極の一方の面（正極層が形成された面）を示している。
【００２９】
なお、本実施例のバイポーラ電極において、正極層及び負極層の構成は、同一の構成となっている。
【００３０】
また、以下の実施例では、バイポーラ型の二次電池について説明するが、バイポーラ型ではない二次電池についても本発明を適用することができる。ここで、バイポーラ型ではない二次電池では、集電体の両面に同一の電極層（正極層又は負極層）が形成された電極が用いられたり、集電体の片面のみに電極層が形成された電極が用いられたりする。
【００３１】
さらに、以下の実施例では二次電池について説明するが、蓄電装置としての積層型キャパシタ（電気二重層キャパシタ）にも本発明を適用することができる。この積層型キャパシタは、複数の正極及び負極を、セパレータを介在させて交互に重ね合わせたものである。そして、この積層型キャパシタにおいては、例えば、集電体としてアルミ箔、正極活物質及び負極活物質として活性炭、セパレータとしてポリエチレンからなる多孔質膜を用いることができる。
【００３２】
図１及び図２において、バイポーラ電極１は、基体としての集電体１１を有し、集電体１１の一方の面（Ｘ−Ｙ平面）には、正極層１２が形成されている。また、集電体１１の他方の面には、負極層１３が形成されている（図２参照）。
【００３３】
集電体１１は、例えば、アルミニウム箔で形成したり、複数の金属（合金）で形成したりすることができる。また、金属表面にアルミニウムを被覆させたものを集電体１１として用いることもできる。
【００３４】
なお、バイポーラ電極ではないが、複数の金属泊を貼り合わせた、いわゆる複合集電体を用いることもできる。この複合集電体を用いる場合において、正極用集電体の材料としてアルミニウム等を用い、負極用集電体の材料としてニッケルや銅等を用いることができる。また、複合集電体としては、正極用集電体及び負極用集電体を直接接触させたものを用いたり、正極用集電体及び負極用集電体の間に導電性を有する層を設けたものを用いたりすることができる。
【００３５】
各電極層１２、１３には、正極又は負極に応じた、活物質、導電剤、電解質（例えば、固体電解質）、添加剤等が含まれている。各電極層１２、１３を構成する材料については、公知の材料を用いることができる。
【００３６】
例えば、ニッケル−水素電池では、正極層１２の活物質として、ニッケル酸化物を用い、負極層１３の活物質として、ＭｍＮｉ（５−ｘ−ｙ−ｚ）ＡｌｘＭｎｙＣｏｚ（Ｍｍ：ミッシュメタル）等の水素吸蔵合金を用いることができる。また、リチウム二次電池では、正極層１２の活物質として、リチウム−遷移金属複合酸化物を用い、負極層１３の活物質として、カーボンを用いることができる。また、導電剤として、アセチレンブラック、カーボンブラック、グラファイト、炭素繊維、カーボンナノチューブを用いることができる。
【００３７】
各電極層１２、１３は、インクジェット方式等を用いることにより、集電体１１上に形成することができる。
【００３８】
図１，２のＸ方向において、各電極層１２、１３の厚さ（Ｚ方向の長さ）は、バイポーラ電極１の中心部が最も薄く、外周部に向かって連続的に厚くなっている。また、図１のＹ方向においても、各電極層１２、１３の厚さは、バイポーラ電極１の中心部が最も薄く、外周部に向かって連続的に厚くなっている。すなわち、各電極層１２、１３の表面（後述するイオン伝導層１４と接触する面）は、曲率を持った凹形状の面となっている。
【００３９】
各電極層１２、１３の厚さは、従来のバイポーラ電極（集電体の表面に略均一な厚さの電極層を形成した電極）における温度分布に基づいて、設定することができる。ここで、図３に、バイポーラ電極上の位置と温度との関係を示す。図３において、縦軸はバイポーラ電極上の温度であり、横軸はＸ方向（又はＹ方向）におけるバイポーラ電極の位置である。
【００４０】
図３の点線は、従来のバイポーラ電極を用いたときの温度分布曲線Ｃを示す。この温度分布曲線Ｃに示すように、バイポーラ電極の中心部で最も温度が高く、外周側に向かって温度が低下している。すなわち、バイポーラ電極の中心部では、熱がこもりやすく、バイポーラ電極外への熱伝達が低い（放熱性が低い）ために、他の部分に比べて温度が高くなってしまう。
【００４１】
温度分布曲線Ｃに示すように、バイポーラ電極上での温度分布のバラツキが生じると、バイポーラ型電池の性能が劣化し易くなってしまう。
【００４２】
なお、特許文献１に記載された構成、すなわち、電極層としての複数の微小セルをマトリクス状等に形成した構成においても、温度分布曲線Ｃと略等しい挙動を示すことになる。すなわち、電極の中心部の温度が、外周部の温度よりも高くなってしまう。
【００４３】
そこで、本実施例では、バイポーラ電極の中心部に位置する各電極層１２、１３の厚さを、他の部分での厚さよりも薄くしている。ここで、本実施例では、各電極層１２、１３中の活物質の密度をすべての領域において略等しくしているため、各電極層１２、１３の厚さを薄くすることで、この薄くした部分における活物質の量が減少することになる。
【００４４】
このように活物質の量を減らすことにより、バイポーラ電極上での電流密度を減らすことができ、バイポーラ型電池の充放電に伴う発熱を抑制することができる。そして、部分的に発熱を抑制することで、後述するように、バイポーラ電極上での温度分布のバラツキを抑制することができる。
【００４５】
ここで、バイポーラ電極１の中心部における各電極層１２、１３の厚さは、ゼロであってもよい。
【００４６】
本実施例のバイポーラ電極１を用いた場合において、初期の動作段階では、温度分布曲線が図３の一点鎖線で示す曲線Ａとなる。これは、バイポーラ電極１の中心部における各電極層１２、１３の厚さが、外周部における厚さよりも薄くなっているために、初期の動作段階において、中心部の温度が外周部の温度よりも低くなってしまうことがある。
【００４７】
ただし、経時変化によって、バイポーラ電極上での温度分布曲線が一点鎖線で示す曲線Ａから実線で示す曲線Ｂに変化する。
【００４８】
これは、バイポーラ電極１の中心部が他の領域に比べて放熱性が低いために、中心部での温度が徐々に上昇してくるためである。そこで、この温度上昇分を考慮して、中心部における電極層１２、１３の厚さを予め設定しておくことで、図３の温度分布曲線Ｂに示すようにバイポーラ電極１の全体において温度分布を略均一にさせることができる。本実施例のバイポーラ型電池を実際に使用する場合には、温度分布曲線が図３の実線で示す曲線Ｂに到達した状態で使用することが好ましい。
【００４９】
一方、バイポーラ電極１における各電極層１２、１３上には、これらの電極層１２、１３と接触するイオン伝導層１４が形成されている。すなわち、積層構造のバイポーラ型電池では、イオン伝導層１４が電極層１２、１３によって狭持された構成となる。
【００５０】
イオン伝導層１４としては、イオン導電性を有する高分子固体電解質（例えば、ポリエチレンオキシド、ポリプロピレンオキシド）や無機固体電解質（例えば、Ｌｉの窒化物、ハロゲン化物、酸素酸塩、硫化リン化合物）を用いることができる。なお、バイポーラ型ではない電池に用いられる電極においては、イオン伝導層として、高分子ゲル電解質を用いることができる。
【００５１】
本実施例において、イオン伝導層１４の厚さ（図２におけるＺ方向の長さ）は、バイポーラ電極１の中心部に対応した部分が最も厚くなっており、外周部に向かって厚さが徐々に薄くなっている。
【００５２】
上述したように、本実施例では、各電極層１２、１３の厚さを中心部側から外周部側に向かって薄くなるように形成しているため、略均一な厚さ（製造誤差を含む）を有するイオン伝導層（特に、固体電解質層）を用いた場合には、このイオン伝導層のうち電極層１２、１３と接触しない部分が生じてしまう。そこで、イオン伝導層１４の全面を各電極層１２、１３に接触させるために、イオン伝導層１４の厚さを上述したように設定している。これにより、積層方向（図２のＺ方向）におけるバイポーラ電極１（集電体１）の間隔を略一定（製造誤差を含む）にすることができる。
【００５３】
一方、本実施例のバイポーラ型電池は、バイポーラ電極１での熱膨張を主に抑制するために、図４に示すように、バイポーラ型電池１００の両側（バイポーラ電極１の積層方向）から狭持部材２００によって狭持される構成となっている。具体的には、図４中の矢印で示すように、バイポーラ型電池１００の外周部側で狭持する構成となっている。
【００５４】
この構成では、バイポーラ型電池１００の外周部側での熱膨張を抑制することはできるが、中心部側での熱膨張を抑制することができない。これにより、中心部側の領域だけが熱膨張によって変位してしまうことがある。
【００５５】
そこで、本実施例のバイポーラ電極１を用いれば、バイポーラ電極１上での温度分布のバラツキを抑制できるため、中心部側での熱膨張を抑制することができ、図４に示す構造を用いたとしても、バイポーラ型電池１００の中心部側の領域だけが熱膨張によって変位してしまうのを抑制することができる。
【００５６】
また、本実施例では、集電体１１の全面に電極層１２、１３を形成しているため、特許文献１に記載の構成のように、複数の微小セル（電極層）を集電体上に形成する場合に比べて、集電体１１上への電極層１２、１３の形成を容易に行うことができるとともに、集電体１１から電極層１２、１３が剥がれてしまうのを抑制することができる。すなわち、本実施例のように、各電極層１２、１３中の活物質の量を異ならせる構成であれば、特許文献１に記載の微小セルのように、各電極層１２、１３を小型化させる必要はなく、集電体１１上における各電極層１２、１３の形成面積を増加させることができる。
【００５７】
そして、集電体１１の全面に電極層１２、１３を形成することで、電極層を形成しない領域を設ける場合に比べて、電極として使用できる有効面積を増加させることができ、バイポーラ型電池のエネルギ効率を向上させることができる。
【００５８】
なお、本実施例では、バイポーラ電極１のＸ方向及びＹ方向において、各電極層１２、１３の厚さを連続的に変化させているが、Ｘ方向及びＹ方向のうちいずれか一方向において、各電極層１２、１３の厚さを変化させてもよい。この場合には、各電極層１２、１３の厚さを変化させた方向において、バイポーラ電極上における温度分布のバラツキを抑制することができる。
【００５９】
また、電極層１２、１３のうち一方の電極層（正極層又は負極層）だけについて、この厚さを変化させることもできる。この場合において、厚さを変化させない電極層に接触するイオン伝導層の面は、略平坦（製造誤差を含む）な面となる。
【００６０】
さらに、本実施例では、集電体１１の全面に電極層１２、１３を形成した場合について説明したが、集電体１１上に電極層が形成されていない部分を設けるようにしてもよい。以下、図５及び図６を用いて、具体的に説明する。ここで、図５は、本実施例の変形例であるバイポーラ電極の正面図と、バイポーラ電極上の位置と電極層の厚さとの関係を示す図である。また、図６は、本変形例のバイポーラ電極を用いたバイポーラ型電池の側面図である。
【００６１】
図５及び図６に示すように、集電体２１上の３つの領域に、正極層２２及び負極層２３が形成されている。そして、図５のＸ方向において隣り合う各電極層２２、２３の間には、電極層が形成されていない領域が存在する。また、電極層が形成されていない領域は、バイポーラ電極２の中心部側に位置している。
【００６２】
バイポーラ電極２の中心部に位置する第１正極層２２ａにおいて、中心部の厚さが最も薄くなっており、バイポーラ電極２の外周部側に向かって厚さが連続的に厚くなっている。また、第２正極層２２ｂにおいて、バイポーラ電極２の中心部側（言い換えれば、第１正極層２２ａ側）に位置する端部の厚さが最も薄くなっている。但し、この端部での厚さは、第１正極層２２ａの厚さ（端部での厚さ）よりも厚くなっている。そして、上記端部から、バイポーラ電極２の外周部側に向かって、厚さが連続的に厚くなっている。
【００６３】
第３正極層２２ｃについても、第２正極層２２ｂと同様の構成であり、バイポーラ電極２の中心部側（言い換えれば、第１正極層２２ａ側）に位置する端部の厚さが最も薄くなっている。但し、この端部での厚さは、第１正極層２２ａの厚さ（端部での厚さ）よりも厚くなっている。そして、上記端部から、バイポーラ電極２の外周部側に向かって、厚さが連続的に厚くなっている。
【００６４】
ここで、正極層２２ａ〜２２ｃにおける活物質の密度は略等しくなっている。
【００６５】
一方、負極層２３についても、上述した正極層２２と同様の構成となっており、第１正極層２２ａに対応した第１負極層２３ａと、第２正極層２２ｂ及び第３正極層２２ｃに対応した第２負極層２３ｂ及び第３負極層２３ｃとを有している。ここで、負極層２３ａ〜２３ｃにおける活物質の密度は略等しくなっている。
【００６６】
イオン伝導層２４は、各電極層２２、２３が形成された領域に対応した領域に形成されている。そして、第１正極層２２ａ及び第１負極層２３ａ間に位置する第１イオン伝導層２４ａと、第２正極層２２ｂ及び第２負極層２３ｂ間に位置する第２イオン伝導層２４ｂと、第３正極層２２ｃ及び第３負極層２３ｃ間に位置する第３イオン伝導層２４ｃとを有している。
【００６７】
また、積層方向において隣り合う集電体２１間の間隔が略一定となるように、各電極層２２ａ〜２２ｃ、２３ａ〜２３ｃの厚さに応じて、各イオン伝導層２４ａ〜２４ｃの厚さも異なっている。
【００６８】
本変形例ように、集電体２１上に電極層２２、２３やイオン伝導層２４を形成しない領域（空間）を設けることによって、この領域を用いてバイポーラ電極２内で発生した熱を外部に放出させることができる。特に、バイポーラ電極２の中心部が最も温度が高くなるため、この中心部側の位置に、電極層２２、２３等を形成しない領域を設けることで、バイポーラ電極２内の熱を効率良く放出させることができる。
【００６９】
また、各電極層２２ａ〜２２ｃ、２３ａ〜２３ｃにおいて、電極層の厚さを異ならせているため、各電極層２２ａ〜２２ｃ、２３ａ〜２３ｃにおける温度分布のバラツキを抑制することができる。しかも、電極層２２、２３の全体としても、上述した実施例１と同様に厚さを異ならせているため、バイポーラ電極２上での温度分布のバラツキを抑制することができる。
【００７０】
なお、図５及び図６に示す変形例では、電極層２２、２３が形成された領域に対応させてイオン伝導層２４を形成したが、イオン伝導層２４を本実施例（図２参照）のように一体的に形成してもよい。このように構成すれば、積層方向において隣り合う集電体２１が互いに接触して短絡してしまうのを防止することができる。
【００７１】
また、本変形例では、電極層２２、２３等を形成しない領域として、２つの領域を設けた場合について説明したが、これに限るものではなく、電極層２２、２３等を形成しない領域の数は、適宜設定することができる。
【００７２】
上述した実施例及び変形例では、電極層２２、２３の厚さを連続的に変化させた場合について説明したが、これに限るものではなく、電極層の厚さを段階的に変化させることもできる。例えば、図１における電極層の厚さを示す曲線に沿うように、電極層の厚さを段階的に変化させることができる。このように構成しても、バイポーラ電極上における温度分布のバラツキを抑制することができる。
【００７３】
ここで、電極層の厚さを段階的に変化させる場合には、少なくとも２つの異なる厚さを持った電極層を用いることができる。そして、厚さが異なる領域の数は、適宜設定することができる。
【００７４】
一方、上述した実施例及び変形例では、バイポーラ電極上における電極層の厚さを異ならせるものであるが、バイポーラ電極を積層した構成のバイポーラ型電池においては、この電池の厚さ方向（バイポーラ電極の積層方向）の位置に応じて、電極層の厚さを異ならせてもよい。
【００７５】
ここで、積層構造のバイポーラ型電池では、積層方向における中心層側と外層側とで、熱の逃げやすさが異なり、各バイポーラ電極上の温度分布が異なってくることがある。このため、積層方向におけるバイポーラ電極の位置に応じて、このバイポーラ電極上の電極層の厚さを異ならせることで、積層方向における温度分布のバラツキも抑制することができる。
【００７６】
具体的には、中心層側に位置するバイポーラ電極における電極層の厚さと、外層側に位置するバイポーラ電極における電極層の厚さとを比較したときに、積層方向で互いに対応する位置での厚さが、中心層側のバイポーラ電極のほうが薄くなるように設定することができる。
【００７７】
また、中心層側に位置するバイポーラ電極として、本実施例及び本変形例で説明したバイポーラ電極を用い、外層側に位置するバイポーラ電極として、従来のバイポーラ電極（電極層の厚さが略均一な電極）を用いることもできる。
【実施例２】
【００７８】
次に、本発明の実施例２であるバイポーラ型電池について、図７及び図８を用いて説明する。ここで、図７は、本実施例のバイポーラ型電池に用いられるバイポーラ電極の正面図と、バイポーラ電極の電極層に含まれる活物質の密度とバイポーラ電極上の位置との関係を示す図である。また、図８は、本実施例のバイポーラ型電池の側面図（概略図）である。
【００７９】
上述した実施例１では、バイポーラ電極のＸ方向及びＹ方向において、電極層の厚さを異ならせた場合について説明したが、本実施例では、電極層の厚さは略均一（製造誤差を含む）にしつつ、電極層に含まれる活物質の密度を異ならせたものである。以下、具体的に説明する。
【００８０】
本実施例のバイポーラ電極３において、集電体３１の一方の面には、略均一な厚さを有する正極層（電極層）３２が形成され、集電体３１の他方の面には、略均一な厚さを有する負極層（電極層）３３が形成されている。そして、このバイポーラ電極３を積層したバイポーラ型電池では、正極層３２及び負極層３３の間に、略均一な厚さを有するイオン伝導層３４が配置されている。
【００８１】
電極層３２、３３は、実施例１でも説明したように、正極及び負極に応じた、活物質、導電剤、添加剤等で構成されている。ここで、本実施例では、活物質の密度（電極層３２、３３の単位体積当たりの活物質の量）を、電極層３２、３３中の位置に応じて異ならせている。
【００８２】
具体的には、図７に示すように、Ｘ方向及びＹ方向において、バイポーラ電極３の中心部における活物質の密度が最も低くなっており、外周部側に向かって活物質の密度を連続的に高くしている。
【００８３】
ここで、本実施例では、図８に示すように、各電極層３２、３３の厚さを略均一に設定しているため、活物質の密度を異ならせることで、各電極層３２、３３中の活物質の量が異なることになる。また、活物質の密度を異ならせることで、各電極層３２、３３を構成する活物質以外の物質（例えば、導電剤）の密度も異なることになる。すなわち、活物質が低密度となる領域（中心部側の領域）では、導電剤等の密度が比較的高くなり、活物質が高密度となる領域（外周部側の領域）では、導電剤等の密度が比較的低くなる。
【００８４】
なお、バイポーラ電極３の中心部における活物質の密度は、ゼロであってもよい。
【００８５】
上述したように、活物質の密度を異ならせると、バイポーラ電極上の電流密度を異ならせることができる。そして、バイポーラ電極３の中心部側における活物質の密度を外周部側よりも低くして、中心部側の電流密度を外周部側よりも低くすることで、電池の充放電に伴う中心部側での発熱を抑制でき、バイポーラ電極３上における温度分布のバラツキを抑制することができる。
【００８６】
また、本実施例では、活物質の密度を異ならせる構成であるため、集電体３１の概ね全面に単一の電極層３２、３３を形成することができる。これにより、特許文献１に記載の構成のように、集電体上に複数の微小セル（電極層）を形成する場合に比べて、電極として用いることのできる有効面積を増加させることができる。しかも、特許文献１に記載の微小セルに比べて、各電極層３２、３３の面積を大型化できるため、集電体３１から各電極層３２、３３が剥がれてしまうのを抑制することができる。
【００８７】
ここで、図７に示す活物質の密度分布を示す曲線は、実施例１で説明した場合と同様に、従来のバイポーラ電極（電極層の厚みが略均一であって、活物質の密度が略均一な電極）での温度分布曲線に基づいて、設定することができる。
【００８８】
一方、電極層中の活物質の密度を異ならせる方法としては、活物質の粒径を異ならせる方法がある。この構成について、図９を用いて具体的に説明する。ここで、図９は、本実施例のバイポーラ型電池に用いられるバイポーラ電極の正面図と、バイポーラ電極上の位置に応じた電流密度及び電極層中の活物質の粒径の分布を示す図である。
【００８９】
図９に示す構成では、バイポーラ電極３の中心部に位置する活物質として、最も粒径の大きい活物質の粒子を用いている。また、バイポーラ電極３の外周部に位置する活物質として、最も粒径の小さい活物質の粒子を用いている。そして、中心部から外周部に向かって、活物質の粒子の粒径が小さくなるようにしている。
【００９０】
粒径の大きい活物質を用いた場合には、活物質の粒子同士の接触面積（単位体積当たりの接触面積）が小さくなるとともに、活物質の粒子及びイオン伝導層３４の接触面積（単位体積当たりの接触面積）が小さくなる。このように、接触面積が小さい領域では、電池の充放電に伴う反応抵抗を大きくすることができ、電流密度を低下させることができる。
【００９１】
一方、粒径の小さい活物質を用いた場合には、活物質の粒子同士の接触面積（単位体積当たりの接触面積）が大きくなるとともに、活物質の粒子及びイオン伝導層３４の接触面積（単位体積当たりの接触面積）が大きくなる。このように、接触面積が大きい領域では、電池の充放電に伴う反応抵抗を小さくすることができる。
【００９２】
上述したように、電流密度が低い領域では電池の充放電に伴う発熱を抑制することができるため、バイポーラ電極３のうち放熱性が低い領域である中心部において、粒径の大きな活物質を用いれば、充放電に伴う温度上昇を抑制することができる。これにより、バイポーラ電極３上における温度分布のバラツキを抑制することができる。
【００９３】
ここで、バイポーラ電極３上の位置に応じて、活物質の粒径を異ならせる方法としては、粒径の異なる複数の活物質の粒子を用意しておき、これらをバイポーラ電極３上の位置に応じて使い分けることができる。また、粒径の異なる複数の活物質の粒子を用意しておき、バイポーラ電極３上の位置に応じて、粒径が異なる粒子の配合比率を異ならせることができる。
【００９４】
なお、本実施例では、活物質の密度を連続的に変化させた場合について説明したが、これに限るものではなく、活物質の密度を段階的に変化させることもできる。例えば、図７に示す活物質の密度分布曲線に沿うように、活物質の密度を段階的に変化させることができる。ここで、電極層は、少なくとも２つの異なる密度を有する活物質を備えた構成とすることができる。
【００９５】
また、Ｘ方向及びＹ方向のうちいずれか一方向において、各電極層３２、３３における活物質の密度を異ならせてもよい。この場合には、各電極層３２、３３における活物質の密度を異ならせた方向において、バイポーラ電極上における温度分布のバラツキを抑制することができる。
【００９６】
さらに、本実施例では、活物質の密度を異ならせることによって、バイポーラ電極上の電流密度を異ならせたが、活物質の材料を異ならせることによって、バイポーラ電極上の電流密度を異ならせるようにしてもよい。すなわち、バイポーラ電極の中心部側における活物質の材料として、外周部側よりも抵抗値の高い材料を用い、バイポーラ電極の外周部側における活物質の材料として、中心部側よりも抵抗値の低い材料を用いることができる。
【００９７】
また、活物質として、複数の材料を組み合わせたものを用いた場合には、これらの材料の混合比（体積比又は重量比）を異ならせるようにしてもよい。この場合にも、バイポーラ電極の中心部側の抵抗値が、外周部側の抵抗値よりも大きくなるように、混合比を設定する。
【００９８】
ここで、活物質としては、例えば、コバルト酸リチウム、ニッケル酸リチウム、マンガン酸リチウムのうち、少なくとも２つを含む混合物を用いることができる。
【００９９】
このように、活物質の材料を異ならせたり、活物質を構成する複数の材料の混合比を異ならせたりすることで、バイポーラ電極上の電流密度を異ならせることができ、バイポーラ電極上における温度分布のバラツキを抑制することができる。
【０１００】
なお、本実施例では、正極層３２及び負極層３３を同一の構成としたが、電極層３２、３３のうち一方の電極層を本実施例で説明した構成とし、他方の電極層を従来と同様の構成（活物質の密度が略均一な構成）とすることもできる。
【０１０１】
一方、積層構造のバイポーラ型電池において、積層方向におけるバイポーラ電極の位置に応じて、このバイポーラ電極上の電極層の構成（活物質の密度等）を異ならせてもよい。例えば、中心層側に位置するバイポーラ電極における電極層と、外層側に位置するバイポーラ電極における電極層とを比較したときに、積層方向において対応する位置での電極層中の活物質の密度を、中心層側に位置するバイポーラ電極において小さくなるように設定することができる。これにより、積層方向においても温度分布のバラツキを抑制することができる。
【０１０２】
なお、積層構造のバイポーラ型電池とは、複数の単電池（発電要素）が積層された構成を有する。また、単電池とは、例えば、図８に示す構成において、イオン伝導層３４及び電極層３２，３３によって構成される発電要素をいう。
【０１０３】
ここで、積層方向の位置に応じて、各バイポーラ電極３における電極層中の活物質の密度を異ならせる具体的な構成について、図１０を用いて説明する。図１０は、積層構造のバイポーラ型電池の積層方向における温度分布、電圧分布、入出力分布及び電極層中の活物質の粒径分布を示す図である。
【０１０４】
図１０において、バイポーラ型電池１００の積層方向における両端には、充放電に用いられる正極端子１０１及び負極端子１０２が設けられている。正極端子１０１及び負極端子１０２は、バイポーラ型電池１００の充放電を制御するための回路に接続されている。
【０１０５】
ここで、複数の単電池を積層した構成のバイポーラ型電池１００では、図１０（Ｂ）に示すように、積層方向における温度分布が一定にはならず、中心層において最も温度が高くなり、外層において最も温度が低くなる。これは、バイポーラ型電池の充放電等に伴う発熱に起因するものであり、中心層側に位置する単電池では、外層側に位置する単電池に比べて放熱性が低く、熱がこもりやすいためである。
【０１０６】
この場合において、従来のように、積層方向におけるすべてのバイポーラ電極３について、活物質の粒径を略一定にすると（図１０（Ｅ）の点線参照）、中心層に位置する単電池では、温度上昇によって抵抗値が小さくなってしまう。これにより、図１０（Ｃ）、（Ｄ）の点線で示すように、積層方向における単電池間で、電圧値や入出力値にバラツキが生じてしまう。
【０１０７】
ここで、積層方向におけるすべてのバイポーラ電極３について、活物質の粒径を略一定にした場合には、積層方向における温度分布のバラツキが生じる前（言い換えれば、バイポーラ型電池１００の使用前）において、すべての単電池における抵抗値は略一定となる。しかし、バイポーラ型電池１００の使用（充放電等）に伴って、積層方向における温度分布にバラツキが生じるために、積層方向における単電池の抵抗値が変化してしまう。
【０１０８】
図１０に示す構成では、上述したように、積層方向における単電池（バイポーラ電極３）の位置に応じて、電極層中（例えば、正極層）の活物質の粒径を異ならせている。
【０１０９】
具体的には、中心層に位置するバイポーラ電極３における活物質の粒径を最も大きくし、外層に位置するバイポーラ電極３における活物質の粒径を最も小さくしている。そして、中心層から外層に向かって、各バイポーラ電極３における活物質の粒径を徐々に小さくしている。なお、各バイポーラ電極３における活物質の粒径は略一定（製造誤差を含む）である。
【０１１０】
ここで、上述したように、活物質の粒径を大きくすれば、この単電池の抵抗値を大きくすることができる。また、活物質の粒径を小さくすれば、この単電池の抵抗値を小さくすることができる。
【０１１１】
このように、積層方向における位置に応じて、単電池の抵抗値を予め異ならせておけば、バイポーラ型電池１００の充放電等によって、図１０（Ｂ）に示す温度分布が発生したとしても、積層方向における単電池の抵抗値のバラツキを抑制することができる。このように抵抗値のバラツキを抑制すれば、バイポーラ型電池１００における電圧値や入出力値のバラツキを抑制することができる。例えば、図１０（Ｃ）、（Ｄ）の実線で示すように、電圧値及び入出力値を略一定にすることができる。
【０１１２】
ここで、図１０（Ｅ）に示す粒径分布は、積層方向における温度分布（図１０（Ｂ））に基づいて設定することができる。すなわち、バイポーラ型電池１００の充放電等に伴う積層方向における温度分布を予め求めておけば、この温度変化に伴う各単電池での電圧変化量を得ることができる。
【０１１３】
そして、各単電池での電圧変化量に基づいて、各単電池の抵抗値（活物質の粒径）を設定することができる。すなわち、変化後の電圧値が積層方向においてばらつかないように、単電池の抵抗値（活物質の粒径）を設定することができる。
【０１１４】
図１０に示す構成にすれば、積層方向における単電池間での電圧値や入出力値のバラツキを抑制できるため、バイポーラ型電池１００内のすべての単電池に対して、同一の基準に基づいて充放電の制御を行うことができる。
【０１１５】
ここで、二次電池では、一般的に、入出力電圧が上下限電圧の範囲から外れると、電池寿命に悪影響を与えることが知られているため、電池の長寿命化を図るために、上下限電圧の範囲外となるような充放電は行わないようにしている（フェールセーフ）。本実施例では、このような充放電制御を、すべての単電池に対して同一の条件で行うことができる。
【０１１６】
しかも、中心層に位置する単電池を基準として、積層方向におけるすべての単電池の抵抗値を設定することで、図１０（Ｄ）に示すように、従来のバイポーラ型電池（点線で示す）の最大の入出力値に対応した入出力値を得ることができる。
【０１１７】
なお、中心層側に位置するバイポーラ電極として、本実施例で説明したバイポーラ電極を用い、外層側に位置するバイポーラ電極として、従来のバイポーラ電極（活物質の密度が略均一な電極）を用いることもできる。
【０１１８】
また、本実施例では、各電極層３２、３３の厚さを略均一として、各電極層３２、３３中の活物質の密度を異ならせているが、活物質の密度を異ならせつつ、各電極層の厚さを異ならせてもよい。この場合には、活物質の密度及び電極層の厚さといった、２つのパラメータを適宜設定することにより、バイポーラ電極上における温度分布のバラツキを抑制することができる。
【０１１９】
上述した実施例１、２で説明した二次電池（キャパシタも同様）は、例えば、電気自動車（ＥＶ）、ハイブリッド自動車（ＨＥＶ）、燃料電池車（ＦＣＶ）におけるモータ駆動用の蓄電装置として用いることができる。
【０１２０】
一方、上述した実施例１、２では、バイポーラ電極自体の放熱特性を考慮して電極層中の活物質の量（具体的には、電極層の厚さや電極層中の活物質の密度）を異ならせているが、外部からの熱的影響を受けてバイポーラ電極上の温度分布にバラツキが生じる場合には、この熱的影響を考慮して、電極層中の活物質の量を異ならせることもできる。以下、具体的に説明する。
【０１２１】
例えば、バイポーラ型電池の近傍に熱源（エンジンやモータ等）が配置されている場合には、この熱源からの熱的影響を受けることによって、バイポーラ型電池における熱源側の領域は、他の領域に比べて高温となる（言い換えれば、放熱性が悪化する）ことがある。
【０１２２】
そこで、バイポーラ電極のうち熱源側の領域における活物質の量を、他の領域における活物質の量よりも少なくすることで、バイポーラ電極における温度分布のバラツキを抑制することができる。すなわち、上述した実施例１、２と同様に、活物質の量を異ならせることで、電流密度を異ならせることができ、バイポーラ電極上での温度上昇を抑制することができる。なお、図９に示した構成と同様に、電極層中の活物質の粒径を異ならせることもできる。
【０１２３】
ここで、熱源からの熱的影響を踏まえたバイポーラ電極上での温度分布特性（予め予測可能である）を考慮することで、電極層中の活物質の量を設定することができる。
【０１２４】
例えば、上述した実施例１、２で説明したバイポーラ電極の構成に加えて、又は、実施例１、２で説明したバイポーラ電極の構成に代えて、熱源側に位置する領域（一方の外周部側の領域）での活物質の量を他の領域（他方の外周部側の領域）での活物質の量よりも少なくすることができる。これにより、電池の充放電に伴う発熱と、外部からの熱的影響に伴う発熱によって、バイポーラ電極上において温度分布がばらつくのを抑制することができる。
【０１２５】
また、熱源からの熱的影響によって、バイポーラ電極のうち熱源側の領域において、最も温度上昇が大きくなる場合（最も放熱性が低くなる場合）には、熱源側の領域における活物質の量を最も少なくすることもできる。
【０１２６】
一方、実施例１、２で説明した複数のバイポーラ電極を積層した構成のバイポーラ型電池に対して、この積層方向に熱源が配置されている場合には、複数のバイポーラ電極のうち熱源側に位置するバイポーラ電極が熱源からの熱的影響を受け易くなっている。そこで、熱源側に位置するバイポーラ電極における電極層の構成と、熱源側とは反対側に位置するバイポーラ電極における電極層の構成とを異ならせることができる。
【０１２７】
具体的には、積層された複数のバイポーラ電極のうち、熱源側（積層方向のうち一方の最外層側）に位置するバイポーラ電極（１つ又は複数）における活物質の量を、他のバイポーラ電極（例えば、積層方向のうち他方の最外層側に位置するバイポーラ電極）における活物質の量よりも少なくすることができる。すなわち、複数のバイポーラ電極のうち積層方向において対応する領域における活物質の量を異ならせることができる。また、図１０に示した構成と同様に、積層方向の位置に応じて、各バイポーラ電極の電極層中における活物質の粒径を異ならせることもできる。
【０１２８】
積層方向におけるバイポーラ電極の位置に応じて活物質の量を異ならせる場合には、例えば、積層方向における中心層側と、熱源側の最外層側とに位置するバイポーラ電極における活物質の量を、他のバイポーラ電極における活物質の量よりも少なくすることができる。このように構成することで、バイポーラ型電池が熱源からの熱的影響を受けた場合でも、積層方向における温度分布のバラツキを抑制することができる。
【０１２９】
なお、熱源側の最外層側に位置するバイポーラ電極上での温度が最も高くなる場合（言い換えれば、放熱性が最も低くなる場合）場合には、このバイポーラ電極における活物質の量を最も少なくすることもできる。
【０１３０】
ここで、上述した、積層方向における位置に応じてバイポーラ電極における活物質の量を異ならせる構成においては、各バイポーラ電極として、実施例１、２で説明したバイポーラ電極を用いたり、従来のバイポーラ電極（電極層中の活物質の量が略均一な電極）を用いたりすることができる。
【０１３１】
活物質の量を異ならせる方法としては、上述した実施例１、２で説明した場合と同様に、電極層の厚さを異ならせることで活物質の量を異ならせたり（図１参照）、電極層中の単位体積当たりの活物質の密度を異ならせたり（図７参照）することができる。また、活物質の材料を異ならせたり、活物質を構成する複数の材料の混合比を異ならせたりしてもよい。
【０１３２】
一方、上述した実施例１、２では、活物質の量を異ならせることによって、バイポーラ電極上における温度分布のバラツキを抑制するようにしているが、電極層に含まれる導電剤の量を異ならせることによって、バイポーラ電極上の温度分布のバラツキを抑制させることもできる。
【０１３３】
ここで、電極層中の導電剤の密度（単位体積当たりの導電剤の量）を異ならせる構成について、図１１を用いて具体的に説明する。図１１は、バイポーラ型電池に用いられるバイポーラ電極の正面図と、バイポーラ電極上の位置に応じた電流密度及び導電剤の密度分布を示す図である。
【０１３４】
図１１に示す構成では、バイポーラ電極３の電極層のうち、中心部に位置する領域内における導電剤の密度が最も低い。また、バイポーラ電極３の電極層のうち、外周部に位置する領域内における導電剤の密度が最も高い。そして、中心部から外周部に向かって、導電剤の密度が高くなっている。
【０１３５】
導電剤は、電極層の電子伝導性を向上させるために用いられているため、導電剤の密度を低くすれば、電極層における抵抗（いわゆる電子抵抗）を大きくでき、導電剤の密度を高くすれば、電極層における抵抗を小さくできる。そして、抵抗が大きくなれば、電流密度を低下させることができる。
【０１３６】
上述したように、電流密度が低い領域では電池の充放電に伴う発熱を抑制することができるため、バイポーラ電極３のうち放熱性が低い領域である中心部において、電極層中の導電剤の密度を低くすれば、充放電に伴う温度上昇を抑制することができる。これにより、バイポーラ電極３上における温度分布のバラツキを抑制することができる。
【０１３７】
なお、図１１に示す構成では、電極層中の導電剤の密度を連続的に変化させているが、これに限るものではなく、段階的に変化させることもできる。この場合にも、中心部側の領域内における導電剤の密度を、外周部側の領域内における導電剤の密度よりも低くする。また、図１１では、Ｘ方向及びＹ方向において、導電剤の密度を異ならせているが、一方向において導電剤の密度を異ならせることもできる。この場合には、導電剤の密度を異ならせた方向において、温度分布のバラツキを抑制することができる。
【０１３８】
ここで、図１１に示す構成では、電池自体の放熱性を考慮したものであるが、電池が外部（例えば、熱源）からの熱的影響を受けてバイポーラ電極３上の温度分布にバラツキが生じる場合には、上述した場合と同様に、熱的影響を考慮して、電極層中の導電剤の密度を異ならせることができる。例えば、バイポーラ電極３のうち、熱源側の領域で最も温度が高くなる場合には、この領域における導電剤の密度を、他の領域における導電剤の密度よりも低くすることができる。
【０１３９】
一方、積層構造のバイポーラ型電池において、積層方向におけるバイポーラ電極の位置に応じて、各バイポーラ電極における電極層中の導電剤の密度を異ならせることもできる。
【０１４０】
ここで、積層方向の位置に応じて、各バイポーラ電極における導電剤の密度を異ならせる具体的な構成について、図１２を用いて説明する。図１２は、積層構造のバイポーラ型電池の積層方向における温度分布、電圧分布、入出力分布及び電極層中の導電剤の密度分布を示す図である。
【０１４１】
図１２（Ａ）において、バイポーラ型電池１００の積層方向における両端には、充放電に用いられる正極端子１０１及び負極端子１０２が設けられている。正極端子１０１及び負極端子１０２は、バイポーラ型電池１００の充放電を制御するための回路（不図示）に接続されている。
【０１４２】
ここで、複数の単電池を積層した構成のバイポーラ型電池１００では、図１２（Ｂ）に示すように、積層方向における温度分布が一定にならず、中心層において最も温度が高くなり、外層において最も温度が低くなることがある。
【０１４３】
この場合において、従来のように、積層方向におけるすべてのバイポーラ電極について、電極層中の導電剤の密度を略一定にすると（図１２（Ｅ）の点線参照）、中心層に位置する単電池では、充放電等に伴う温度上昇によって抵抗値が小さくなってしまう。これにより、図１２（Ｃ）、（Ｄ）の点線で示すように、積層方向における単電池間で、電圧値や入出力値にバラツキが生じてしまう。
【０１４４】
ここで、積層方向におけるすべてのバイポーラ電極について、電極層中の導電剤の密度を略一定にした場合には、積層方向における温度分布のバラツキが生じる前（言い換えれば、バイポーラ型電池１００の使用前）において、すべての単電池における抵抗値は略一定となる。しかし、バイポーラ型電池１００の使用（充放電等）に伴って、積層方向における温度分布にバラツキが生じるために、積層方向の位置に応じて単電池の抵抗値にバラツキが生じてしまう。
【０１４５】
図１２に示す機構性では、上述したように、積層方向における単電池（バイポーラ電極）の位置に応じて、電極層中の導電剤の密度を異ならせている。
【０１４６】
具体的には、中心層に位置するバイポーラ電極における電極層中の導電剤の密度を最も低くし、外層に位置するバイポーラ電極における電極層中の導電剤の密度を最も高くしている。そして、中心層から外層に向かって、各バイポーラ電極における電極層中の導電剤の密度を高くしている。
【０１４７】
なお、各バイポーラ電極における電極層中の導電剤の密度は略一定（製造誤差を含む）である。ここで、図１２に示す構成に加えて、各バイポーラ電極における電極層を、図１１で説明した構成とすることもできる。
【０１４８】
ここで、上述したように、電極層中の導電剤の密度を低くすれば、この単電池の抵抗値を大きくすることができる。また、電極層中の導電剤の密度を高くすれば、この単電池の抵抗値を小さくすることができる。
【０１４９】
したがって、図１２に示す構成のように、積層方向における位置に応じて、単電池の抵抗値を予め異ならせておけば、バイポーラ型電池１００の充放電等によって、図１２（Ｂ）に示す温度分布が発生したとしても、積層方向の位置に応じて単電池の抵抗値にバラツキが生じるのを抑制することができる。このように抵抗値のバラツキを抑制すれば、バイポーラ型電池１００における電圧値や入出力値のバラツキを抑制することができる。例えば、図１２（Ｃ）、（Ｄ）の実線で示すように、電圧値及び入出力値を略一定にすることができる。
【０１５０】
ここで、図１２（Ｅ）に示す密度分布は、積層方向における温度分布（図１２（Ｂ））に基づいて設定することができる。すなわち、バイポーラ型電池１００の充放電等に伴う積層方向における温度分布を予め求めておけば、この温度変化に伴う各単電池での電圧変化量を得ることができる。
【０１５１】
そして、各単電池での電圧変化量に基づいて、各単電池の抵抗値（電極層中の導電剤の密度）を設定することができる。すなわち、変化後の電圧値が積層方向においてばらつかないように、単電池の抵抗値（電極層中の導電剤の密度）を設定することができる。
【０１５２】
図１２に示す構成によれば、積層方向における単電池間での電圧値や入出力値のバラツキを抑制できるため、バイポーラ型電池１００内のすべての単電池に対して、同一の基準に基づいて充放電の制御を行うことができる。
【０１５３】
ここで、二次電池では、一般的に、入出力電圧が上下限電圧の範囲から外れると、電池寿命に悪影響を与えることが知られているため、電池の長寿命化を図るために、上下限電圧の範囲外となるような充放電は行わないようにしている（フェールセーフ）。本実施例では、このような充放電制御を、すべての単電池に対して同一の条件で行うことができる。
【０１５４】
しかも、中心層に位置する単電池を基準として、積層方向におけるすべての単電池の抵抗値を設定することで、図１２（Ｄ）に示すように、従来のバイポーラ型電池（点線で示す）の最大の入出力値に対応した入出力値を得ることができる。
【０１５５】
ここで、図１２に示す構成では、積層構造のバイポーラ型電池自体の放熱性を考慮したものであるが、このバイポーラ型電池が外部（例えば、熱源）からの熱的影響を受けて積層方向における温度分布にバラツキが生じる場合には、上述した場合と同様に、熱的影響を考慮して、各バイポーラ電極における電極層中の導電剤の密度を異ならせることができる。例えば、熱源側に位置する単電池において温度が最も高くなる場合には、この単電池における電極層中の導電剤の密度を、他の単電池における電極層中の導電剤の密度よりも低くすることができる。
【０１５６】
ただし、電極層の全体において活物質の量を略一定とし、導電剤の量だけを異ならせると、電池の充放電に用いられない活物質が存在してしまうことがある。すなわち、導電剤の量が他の領域よりも少ない領域では、電池の充放電に用いられない活物質が多く存在してしまうことがある。
【０１５７】
通常、活物質としては、比較的高価な材料を用いているため、使用されない活物質が存在することは好ましくない。したがって、導電剤の量を異ならせた場合には、活物質の量も異ならせることが好ましい。これにより、活物質を効率良く用いることができ、使用されない活物質が含まれることによるバイポーラ電極のコストアップを抑制することができる。
【０１５８】
一方、上述した実施例１、２では、活物質の量を異ならせることによって、バイポーラ電極上における温度分布のバラツキを抑制するようにしているが、バイポーラ電極の電極層に含まれる固体電解質の構成を異ならせることによって、バイポーラ電極上の温度分布のバラツキを抑制させることもできる。具体的には、電極層中の固体電解質の密度を異ならせたり、電極層中に互いに異なる材料で形成された複数の固体電解質を含ませた場合において、これらの固体電解質の混合比を異ならせたりすることができる。
【０１５９】
ここで、電極層中の固体電解質の密度（単位体積当たりの固体電解質の量）を異ならせる構成について、図１３を用いて具体的に説明する。図１３は、バイポーラ型電池に用いられるバイポーラ電極の正面図と、バイポーラ電極上の位置に応じた電流密度及び電極層中の固体電解質の密度分布を示す図である。
【０１６０】
図１３に示す構成では、バイポーラ電極３の電極層のうち、中心部に位置する領域内における固体電解質の密度が最も低い。また、バイポーラ電極３の電極層のうち、外周部に位置する領域内における固体電解質の密度が最も高い。そして、中心部から外周部に向かって、固体電解質の密度が高くなっている。
【０１６１】
ここで、電極層中の固体電解質の密度を低くすれば、電極層におけるイオン伝導度を小さくでき、固体電解質の密度を高くすれば、電極層におけるイオン伝導度を大きくできる。そして、イオン伝導度を小さくすれば、電流密度を低下させることができる。
【０１６２】
上述したように、電流密度が低い領域では電池の充放電に伴う発熱を抑制することができるため、バイポーラ電極３のうち放熱性が低い領域である中心部において、電極層中の固体電解質の密度を低くすれば、充放電に伴う温度上昇を抑制することができる。これにより、バイポーラ電極３上における温度分布のバラツキを抑制することができる。
【０１６３】
なお、図１３に示す構成では、電極層中の固体電解質の密度を連続的に変化させているが、これに限るものではなく、段階的に変化させることもできる。この場合にも、電極層のうち、中心部側の領域内における固体電解質の密度を、外周部側の領域内における固体電解質の密度よりも低くする。また、図１３に示す構成では、Ｘ方向及びＹ方向において、電極層中の固体電解質の密度を異ならせているが、一方向において電極層中の固体電解質の密度を異ならせることもできる。この場合には、固体電解質の密度を異ならせた方向において、温度分布のバラツキを抑制することができる。
【０１６４】
ここで、図１３に示す構成では、電池自体の放熱性を考慮したものであるが、電池が外部（例えば、熱源）からの熱的影響を受けてバイポーラ電極上の温度分布にバラツキが生じる場合には、上述した場合と同様に、熱的影響を考慮して、電極層中の固体電解質の密度を異ならせることができる。例えば、バイポーラ電極のうち、熱源側の領域が最も温度が高くなる場合には、この領域における固体電解質の密度を、他の領域における固体電解質の密度よりも低くすることができる。
【０１６５】
一方、バイポーラ電極３の電極層中に、互いに異なる種類（材料）の複数の固体電解質を含ませる場合には、バイポーラ電極上の位置に応じて、異なる種類の固体電解質を使い分けたり、複数の固体電解質の混合比を変えたりすることにより、イオン伝導度を異ならせることができる。この場合には、バイポーラ電極３の中心部において最もイオン伝導度が低く、外周部において最もイオン伝導度が高くなるように、固体電解質を使い分けたり、複数の固体電解質の混合比を変えたりすることができる。
【０１６６】
ここで、固体電解質の材料とイオン伝導度の具体例を挙げると、Ｌｉ２Ｏ−Ｂ２Ｏ３；１０−７［Ｓ／ｃｍ］、Ｌｉ２Ｏ２−ＳｉＯ２；１０−６［Ｓ／ｃｍ］、Ｌｉ２Ｓ−ＧｅＳ４；１０−５［Ｓ／ｃｍ］、Ｌｉ２Ｓ−Ｐ２Ｓ５；１０−４［Ｓ／ｃｍ］、ＬｉＩ−Ｌｉ２Ｓ−Ｐ２Ｓ５；１０−３［Ｓ／ｃｍ］がある。これらの材料を、バイポーラ電極上の位置に応じて使い分けたり、混合比を変えたりすることにより、所望のイオン伝導度を得ることができる。
【０１６７】
なお、固体電解質の粒子の表面にコーティングを施す場合には、コーティングの材料によって、イオン伝導度を高くしたり、低くしたりすることができる。そして、互いに異なる種類の固体電解質粒子（コーティングの材料が異なる固体電解質粒子）を用いる場合には、バイポーラ電極３上の位置に応じて、固体電解質粒子の種類を異ならせたり、複数の固体電解質粒子（少なくとも２種類）の混合比を異ならせたりすることができる。
【０１６８】
一方、積層構造のバイポーラ型電池において、積層方向におけるバイポーラ電極の位置に応じて、各バイポーラ電極における電極層中の固体電解質の構成を異ならせることもできる。具体的には、電極層中の固体電解質の密度を異ならせたり、電極層中に互いに異なる材料で形成された複数の固体電解質を含ませた場合において、これらの固体電解質の混合比を異ならせたりすることができる。
【０１６９】
ここで、積層方向の位置に応じて、各バイポーラ電極３の電極層における固体電解質の密度を異ならせる具体的な構成について、図１４を用いて説明する。図１４は、積層構造のバイポーラ型電池の積層方向における温度分布、電圧分布、入出力分布及び各バイポーラ電極の電極層中の固体電解質の密度分布を示す図である。
【０１７０】
図１４（Ａ）において、バイポーラ型電池１００の積層方向における両端には、充放電に用いられる正極端子１０１及び負極端子１０２が設けられている。正極端子１０１及び負極端子１０２は、バイポーラ型電池１００の充放電を制御するための回路（不図示）に接続されている。
【０１７１】
ここで、複数の単電池を積層した構成のバイポーラ型電池１００では、図１４（Ｂ）に示すように、積層方向における温度分布が一定にはならず、中心層において最も温度が高くなり、外層において最も温度が低くなることがある。
【０１７２】
この場合において、従来のように、積層方向におけるすべてのバイポーラ電極について、電極層中の固体電解質の密度を略一定にすると（図１４（Ｅ）の点線参照）、中心層に位置する単電池では、温度上昇によって抵抗値が小さくなってしまう。これにより、図１４（Ｃ）、（Ｄ）の点線で示すように、積層方向における単電池間で、電圧値や入出力値にバラツキが生じてしまう。
【０１７３】
ここで、積層方向におけるすべてのバイポーラ電極について、電極層中の固体電解質の密度を略一定にした場合には、積層方向における温度分布のバラツキが生じる前（言い換えれば、バイポーラ型電池１００の使用前）において、すべての単電池における抵抗値は略一定となる。しかし、バイポーラ型電池１００の使用（充放電等）に伴って、積層方向における温度分布にバラツキが生じるために、積層方向における単電池の抵抗値が変化してしまう。
【０１７４】
本実施例では、上述したように、積層方向における単電池（バイポーラ電極）の位置に応じて、電極層中の固体電解質の密度を異ならせている。
【０１７５】
具体的には、中心層に位置するバイポーラ電極における電極層中の固体電解質の密度を最も低くし、外層に位置するバイポーラ電極における電極層中の固体電解質の密度を最も高くしている。そして、中心層から外層に向かって、各バイポーラ電極における電極層中の固体電解質の密度を高くしている。
【０１７６】
なお、各バイポーラ電極における電極層中の固体電解質の密度は略一定（製造誤差を含む）である。ここで、図１４に示す構成に加えて、各バイポーラ電極における電極層を、図１３で説明した構成とすることもできる。
【０１７７】
ここで、上述したように、電極層中の固体電解質の密度を低くすれば、この電極層におけるイオン伝導度を小さくすることができる。また、電極層中の固体電解質の密度を高くすれば、この電極層内のイオン伝導度を大きくすることができる。
【０１７８】
このように、積層方向における位置に応じて、各バイポーラ電極の電極層におけるイオン伝導度を予め異ならせておけば、バイポーラ型電池１００の充放電等によって、図１４（Ｂ）に示す温度分布が発生したとしても、積層方向における単電池の抵抗値のバラツキを抑制することができる。このように抵抗値のバラツキを抑制すれば、バイポーラ型電池１００における電圧値や入出力値のバラツキを抑制することができる。例えば、図１４（Ｃ）、（Ｄ）の実線で示すように、電圧値及び入出力値を略一定にすることができる。
【０１７９】
ここで、図１４（Ｅ）に示す密度分布は、積層方向における温度分布（図１４（Ｂ））に基づいて設定することができる。すなわち、バイポーラ型電池１００の充放電等に伴う積層方向における温度分布を予め求めておけば、この温度変化に伴う各単電池での電圧変化量を得ることができる。
【０１８０】
そして、各単電池での電圧変化量に基づいて、各単電池の抵抗値（各バイポーラ電極の電極層におけるイオン伝導度）を設定することができる。すなわち、変化後の電圧値が積層方向においてばらつかないように、単電池の抵抗値（各バイポーラ電極の電極層におけるイオン伝導度）を設定することができる。
【０１８１】
図１４に示す構成にすれば、積層方向における単電池間での電圧値や入出力値のバラツキを抑制できるため、バイポーラ型電池１００内のすべての単電池に対して、同一の基準に基づいて充放電の制御を行うことができる。
【０１８２】
ここで、二次電池では、一般的に、入出力電圧が上下限電圧の範囲から外れると、電池寿命に悪影響を与えることが知られているため、電池の長寿命化を図るために、上下限電圧の範囲外となるような充放電は行わないようにしている（フェールセーフ）。本実施例では、このような充放電制御を、すべての単電池に対して同一の条件で行うことができる。
【０１８３】
しかも、中心層に位置する単電池を基準として、積層方向におけるすべての単電池の抵抗値を設定することで、図１４（Ｄ）に示すように、従来のバイポーラ型電池（点線で示す）の最大の入出力値に対応した入出力値を得ることができる。
【０１８４】
ここで、図１４に示す構成では、積層構造のバイポーラ型電池自体の放熱性を考慮したものであるが、電池が外部（例えば、熱源）からの熱的影響を受けて積層方向における温度分布にバラツキが生じる場合には、上述した場合と同様に、熱的影響を考慮して、積層方向の位置に応じて電極層中の固体電解質の密度（又は、複数種類の固体電解質の混合比）を異ならせることができる。例えば、熱源側に位置するバイポーラ電極における電極層中の固体電解質の密度を、積層方向で他の位置にあるバイポーラ電極における電極層中の固体電解質の密度よりも低くすることができる。
【０１８５】
一方、電極層中の固体電解質として、互いに異なる種類（材料）の固体電解質を用いる場合には、積層方向におけるバイポーラ電極の位置に応じて、異なる種類の固体電解質を使い分けたり、各バイポーラ電極の電極層に含まれる複数の固体電解質の混合比を変えたりすることにより、イオン伝導度を異ならせることができる。ここで、各バイポーラ電極の電極層は、すべての領域において同一の構成（材料が同一又は混合比が一定）とすることもできるし、図１３で説明したようにバイポーラ電極上の位置に応じて構成を異ならせることもできる。
【０１８６】
複数種類の固体電解質を用いる場合には、中心層に位置するバイポーラ電極の電極層においてイオン伝導度が最も低く、外周部に位置するバイポーラ電極の電極層においてイオン伝導度が最も高くなるように、異なる材料の固体電解質を使い分けたり、各バイポーラ電極の電極層に含まれる複数の固体電解質の混合比を変えたりすることができる。
【０１８７】
なお、固体電解質の粒子の表面にコーティングを施す場合には、コーティングの材料によって、イオン伝導度を高くしたり、低くしたりすることができる。そして、互いに異なる種類の固体電解質粒子（コーティングの材料が異なる固体電解質粒子）を用いる場合には、積層方向におけるバイポーラ電極の位置に応じて、バイポーラ電極の電極層に含まれる固体電解質粒子の種類を異ならせたり、各バイポーラ電極の電極層に含まれる複数の固体電解質粒子（少なくとも２種類）の混合比を異ならせたりすることができる。
【図面の簡単な説明】
【０１８８】
【図１】本発明の実施例１において、電極上の位置と電極層の厚さの関係を示す図である。
【図２】実施例１におけるバイポーラ型電池の側面図である。
【図３】電極の位置に応じた温度分布を示す図である。
【図４】実施例１におけるバイポーラ型電池の支持構造を示す概略図である。
【図５】実施例１の変形例において、電極上の位置と電極層の厚さの関係を示す図である。
【図６】実施例１の変形例におけるバイポーラ型電池の側面図である。
【図７】本発明の実施例２において、電極上の位置と活物質の密度の関係を示す図である。
【図８】実施例２におけるバイポーラ型電池の側面図である。
【図９】電極上の位置と活物質の粒径との関係を示す図である。
【図１０】バイポーラ型電池の積層方向の位置と、温度、電圧値、入出力値および電極層中の活物質の粒径との関係を示す図である（Ａ〜Ｅ）。
【図１１】電極上の位置と電極層中の導電剤の密度との関係を示す図である。
【図１２】バイポーラ型電池の積層方向の位置と、温度、電圧値、入出力値および電極層中の導電剤の密度との関係を示す図である（Ａ〜Ｅ）。
【図１３】電極上の位置と電極層中の固体電解質の密度との関係を示す図である。
【図１４】バイポーラ型電池の積層方向の位置と、温度、電圧値、入出力値および電極層中の固体電解質の密度との関係を示す図である（Ａ〜Ｅ）。
【符号の説明】
【０１８９】
１、２、３：バイポーラ電極
１１、２１、３１：集電体
１２、２２、３２：電極層（正極層）
１３、２３、３３：電極層（負極層）
１４、２４、３４：イオン伝導層
【図１】
2008078109.tif 000003
【図２】
2008078109.tif 000004
【図３】
2008078109.tif 000005
【図４】
2008078109.tif 000006
【図５】
2008078109.tif 000007
【図６】
2008078109.tif 000008
【図７】
2008078109.tif 000009
【図８】
2008078109.tif 000010
【図９】
2008078109.tif 000011
【図１０】
2008078109.tif 000012
【図１１】
2008078109.tif 000013
【図１２】
2008078109.tif 000014
【図１３】
2008078109.tif 000015
【図１４】
2008078109.tif 000016